(57)【要約】【課題】ガラス封止時の熱による周辺部材への影響を最小限にするとともに、光の取り出し効率を従来より高めることのできる発光装置を提供する。【解決手段】発光装置は、配線基板４と、配線３と電気的に接続する電極５を備えたＬＥＤ６と、溶融法によって製造されて、ＬＥＤ６を被覆する封止ガラス７と、封止ガラス７を被覆する樹脂８とを有する。封止ガラス７は、配線基板４に対向する面に平坦部９を有していて、平坦部９には配線３に接続するバンプ１０が設けられ、バンプ１０から延設する引出し配線１１が電極５に接続している。【選択図】図２
2007109930.tif 000002
【特許請求の範囲】
【請求項１】
基板の上に配線が形成された配線基板と、
ＬＥＤおよび半導体レーザのいずれか一方であって、前記配線と電気的に接続する電極を備えた発光素子と、
溶融法によって製造されて、前記発光素子を被覆する封止ガラスと、
前記封止ガラスを被覆する樹脂とを有する発光装置であって、
前記発光素子は、前記電極が形成された面が前記封止ガラスから露出するとともに、該面が前記配線基板に対向して配置されており、
前記封止ガラスの前記配線基板に対向する面には前記配線に接続するバンプが設けられ、該バンプから延設する引出し配線が前記電極に接続していて、
前記発光素子の屈折率ｎ１、前記封止ガラスの屈折率ｎ２、前記樹脂の屈折率ｎ３との間に
ｎ１＞ｎ２＞ｎ３
の関係が成立することを特徴とする発光装置。
【請求項２】
前記封止ガラスは、前記配線基板に対向する面に平坦部を有していて、前記バンプは該平坦部に設けられていることを特徴とする請求項１に記載の発光装置。
【請求項３】
前記引き出し配線は、前記発光素子と前記封止ガラスの境界部に設けられた絶縁部材の上に形成されていることを特徴とする請求項１または２に記載の発光装置。
【請求項４】
前記封止ガラスの屈折率ｎ２は１．７以上であることを特徴とする請求項１〜３のいずれか１項に記載の発光装置。
【請求項５】
前記封止ガラスは、ＴｅＯ２、Ｂ２Ｏ３およびＺｎＯを主成分として有し、さらにＴｅＯ２は１０ｍｏｌ％以上含まれることを特徴とする請求項４に記載の発光装置。
【請求項６】
前記樹脂は蛍光物質を含むことを特徴とする請求項１〜５のいずれか１項に記載の発光装置。
【請求項７】
前記樹脂はシリコーン樹脂であることを特徴とする請求項１〜６のいずれか１項に記載の発光装置。
【請求項８】
前記発光素子は、ＧａＮ系化合物半導体であることを特徴とする請求項１〜７のいずれか1項に記載の発光装置。
【発明の詳細な説明】
【技術分野】
【０００１】
本発明は、発光装置に関し、より詳しくは、発光素子がガラスで封止された発光装置に関する。
【背景技術】
【０００２】
現在、白色の発光ダイオード（Ｌｉｇｈｔ  Ｅｍｉｔｔｉｎｇ  Ｄｉｏｄｅ，以下、ＬＥＤと言う。）を発光素子として用いた照明機器が実用化されつつある。白色ＬＥＤを照明に使用した場合の利点としては、１）白熱灯や蛍光灯に比べて消費電力が小さくランニングコストが安い、２）寿命が長いために交換の手間が省ける、３）小型化できる、４）蛍光灯における水銀のような有害物質を使用しない、などが挙げられる。
【０００３】
一般的な白色ＬＥＤは、樹脂によってＬＥＤが封止された構造を有する。例えば、典型的な１チップ型白色ＬＥＤでは、ＧａＮにＩｎが添加されたＩｎＧａＮを発光層とするＬＥＤが、ＹＡＧ蛍光体を含有する樹脂によって封止されている。このＬＥＤに電流を流すと、ＬＥＤから青色光が放出される。次いで、青色光の一部によってＹＡＧ蛍光体が励起されて、この蛍光体から黄色光が放出される。青色光と黄色光は補色の関係にあるので、これらが入り混じると人間の目には白色光として認識される。
【０００４】
しかし、樹脂封止されたＬＥＤでは、長時間の使用により樹脂中に水分が浸入して、ＬＥＤの動作が阻害されたり、ＬＥＤから放出される発光光によって樹脂が変色し、樹脂の光透過率が低下したりするなどの問題があった。
【０００５】
また、ＬＥＤは、実装基板から発光部までの熱抵抗が小さくて耐熱温度が高いほど、高い周囲温度および大入力で使用することが可能となる。したがって、熱抵抗および耐熱性は、ＬＥＤを高出力化するためのキーポイントである。しかし、ＬＥＤの封止に樹脂を用いた場合には、樹脂の耐熱性が低い（例えば、エポキシ樹脂では１３０℃以上の温度で黄変する。）ために、高出力での使用に適さないという問題があった。
【０００６】
これに対して、従来より、ガラスで封止したＬＥＤが提案されている（例えば、特許文献１参照。）。このＬＥＤによれば、封止材を通しての吸湿性や、封止材の変色による光透過率の低下を低減できるとともに、耐熱性を向上させることもできる。
【０００７】
ところで、ＬＥＤをガラスで封止する際、ガラスは軟化点以上の温度に達するので、ＬＥＤとその周辺部材も高い温度に達することとなる。このため、従来は、耐熱性の基板にＬＥＤを実装してから、ガラスで封止することが行われてきた。しかし、耐熱性基板として一般に用いられるセラミクス基板は高価であり、製品のコストアップを招くという問題があった。
【０００８】
また、ＬＥＤを構成する半導体の屈折率は非常に大きく、例えばＧａＮ系の場合２．５〜３．０程度である。したがって、ＬＥＤから放出される光の取り出し効率を高めるには、屈折率の高い材料でＬＥＤを被覆する必要がある。一般に、ガラスは樹脂より高い屈折率を有するので、ＬＥＤをガラスで封止することにより、樹脂で封止した場合よりもＬＥＤとの屈折率差を小さくすることができる。しかし、ガラスと大気との屈折率差が大きいために、発光光がガラスの界面で全反射されて内部で損失を生じやすく、十分な取り出し効率が得られないという問題があった。
【０００９】
一方、ＬＥＤからの光の取り出し効率を高めるために、ＬＥＤを被覆する材料の屈折率を、内側から外側へ行くにしたがって低くなるようにしたものが開示されている（特許文献２参照）。この例では、ＬＥＤの周囲にＤＬＣ（Ｄｉａｍｏｎｄ  Ｌｉｋｅ  Ｃａｒｂｏｎ）を設け、次いで、その外側に酸化チタン、エポキシ樹脂およびフッ化マグネシウムを順に積層することによって、ＬＥＤを被覆する光学的傾斜機能膜を形成している。
【００１０】
しかし、特許文献２で使用されているＤＬＣは高価であり、また、光学的傾斜機能膜をレンズ形状を有する積層構造に形成するのが困難であるという問題があった。
【００１１】
【特許文献１】特開２００２−２０３９８９号公報
【特許文献２】特開２００１−２０３３９２号公報
【発明の開示】
【発明が解決しようとする課題】
【００１２】
本発明はこのような問題点に鑑みてなされたものである。即ち、本発明の目的は、ガラス封止時の熱による周辺部材への影響を最小限にするとともに、光の取り出し効率を従来より高めることのできる発光装置を提供することにある。
【００１３】
本発明の他の目的および利点は、以下の記載から明らかとなるであろう。
【課題を解決するための手段】
【００１４】
本発明は、基板の上に配線が形成された配線基板と、ＬＥＤおよび半導体レーザのいずれか一方であって、配線と電気的に接続する電極を備えた発光素子と、溶融法によって製造されて発光素子を被覆する封止ガラスと、封止ガラスを被覆する樹脂とを有する発光装置であって、発光素子が、電極が形成された面が封止ガラスから露出するとともに、この面が配線基板に対向して配置されており、封止ガラスの配線基板に対向する面には配線に接続するバンプが設けられ、このバンプから延設する引出し配線が電極に接続していて、発光素子の屈折率ｎ１、封止ガラスの屈折率ｎ２、樹脂の屈折率ｎ３との間に
ｎ１＞ｎ２＞ｎ３
の関係が成立することを特徴とするものである。
【００１５】
本発明において、封止ガラスは、配線基板に対向する面に平坦部を有していて、バンプはこの平坦部に設けられていることが好ましい。
【００１６】
また、本発明において、引き出し配線は、発光素子と封止ガラスの境界部に設けられた絶縁部材の上に形成されていることが好ましい。
【００１７】
また、本発明において、封止ガラスの屈折率ｎ２は１．７以上であることが好ましい。この場合、封止ガラスは、ＴｅＯ２、Ｂ２Ｏ３およびＺｎＯを主成分として有し、さらにＴｅＯ２は１０ｍｏｌ％以上含まれるものとすることができる。
【００１８】
また、本発明において、樹脂は蛍光物質を含むことができる。
【００１９】
また、本発明において、樹脂はシリコーン樹脂とすることができる。
【００２０】
さらに、本発明において、発光素子は、ＧａＮ系化合物半導体であることが好ましい。
【発明の効果】
【００２１】
本発明によれば、配線基板として耐熱性基板以外の基板を用いることができる。また、封止ガラスの配線基板に対向する面に配線に接続するバンプを設け、このバンプから延設する引出し配線を電極に接続するので、電極と配線を良好に接続することができる。
【００２２】
また、本発明によれば、ＬＥＤをガラスで被覆し、さらにこのガラスを樹脂で被覆するので、ＬＥＤから放出される光の取り出し効率を高くすることができる。
【発明を実施するための最良の形態】
【００２３】
図１は、ＬＥＤを被覆する第１の層と、第１の層を被覆する第２の層について、これらの層の屈折率と、ＬＥＤから出射される光（波長４０５ｎｍ）の透過率との関係を示したものである。尚、図中の％で示した数値は透過率である。また、ＬＥＤを構成する半導体の屈折率は３としている。
【００２４】
図１から分かるように、おおよそ第１の層の屈折率が１．７０以上であって、第２の層の屈折率が１．２７〜１．７０であるときに、約９０％以上の透過率が得られる。特に、第１の層の屈折率が１．８５以上であって、第２の層の屈折率が１．３０〜１．６２であるときに高い透過率が得られる。
【００２５】
第１の層としては、封止ガラス、特に、主成分にＴｅＯ２、Ｂ２Ｏ３およびＺｎＯを有し、さらにＴｅＯ２を１０ｍｏｌ％以上含む封止ガラスが好ましく用いられる。ＴｅＯ２の含有量が多くなるほど屈折率を高くすることができる。
【００２６】
例えば、ＴｅＯ２（４５．０ｍｏｌ％）、ＴｉＯ２（１．０ｍｏｌ％）、ＧｅＯ２（５．０ｍｏｌ％）、Ｂ２Ｏ３（１８．０ｍｏｌ％）、Ｇａ２Ｏ３（６．０ｍｏｌ％）、Ｂｉ２Ｏ３（３．０ｍｏｌ％）、ＺｎＯ（１５ｍｏｌ％）、Ｙ２Ｏ３（０．５ｍｏｌ％）、Ｌａ２Ｏ３（０．５ｍｏｌ％）、Ｇｄ２Ｏ３（３．０ｍｏｌ％）およびＴａ２Ｏ５（３．０ｍｏｌ％）からなる封止ガラスを用いることができる。この組成のガラスは、波長４０５ｎｍでの屈折率が２．０１と高いので、ＬＥＤからの発光光の取り出し効率を高くすることができる。また、発光光の指向性を良好なものとすることもできる。
【００２７】
第２の層としては、シリコーン樹脂、アクリル樹脂およびエポキシ樹脂などの樹脂、特に、屈折率１．４〜１．５のシリコーン樹脂が好ましく用いられる。
【００２８】
第２の層は、蛍光物質を含有することができる。例えば、黄色光を放出する蛍光物質を樹脂に添加することができる。これにより、例えば、ＬＥＤから放出された青色光と、この青色光の一部によって蛍光物質が励起され放出された黄色光とが混ざり合うことによって白色光が得られる。
【００２９】
尚、白色光は、第１の層としてのガラスに蛍光物質を含有させることによっても得られる。しかしながら、第２の層としての樹脂に蛍光物質を含有させる場合には、ガラスに蛍光物質を含有させる場合に比較して、次のような利点が得られる。すなわち、ガラスに蛍光物質を含有させた場合には、ガラスの溶融温度に曝されることによって、蛍光物質が失活するおそれがある。また、ガラスと蛍光物質の比重差が大きいために、蛍光物質がガラス中に均一に分散しないおそれもある。一方、ガラスに代えて樹脂に蛍光物質を含有させる場合には、こうした問題を解消することができる。
【００３０】
本実施の形態において、第２の層は、複数の層から構成されていてもよい。この場合、第２の層は、内側から外側に行くにしたがって屈折率が小さくなるように積層される。
【００３１】
このように、ＬＥＤをガラスで被覆し、さらにこのガラスを樹脂で被覆することによって、ＬＥＤから放出される光の取り出し効率を高くすることができる。ここで、ＬＥＤの屈折率をｎ１、ガラスの屈折率をｎ２、樹脂の屈折率をｎ３とすると、これらの間に
ｎ１＞ｎ２＞ｎ３
の関係が成立する。この場合、ｎ１＝３とすると、ｎ２≧１．７０、１．２７≦ｎ３≦１．７０であることが好ましく、ｎ２≧１．８５、１．３０≦ｎ３≦１．６２であることがより好ましい。
【００３２】
上記のような構成によれば、ＬＥＤをガラスのみで封止した場合に比較して、大気との屈折率差を小さくすることができる。したがって、従来のガラス封止ＬＥＤよりも光の取り出し効率を高くすることが可能となる。また、この場合、ＬＥＤと樹脂の間にはガラスが介在しているので、ＬＥＤを樹脂のみで封止した場合に比較して、ＬＥＤから放出される発光光による樹脂の劣化を抑制することもできる。
【００３３】
図２は、本実施の形態による発光装置の断面図である。
【００３４】
図２に示すように、発光装置１は、基板２上に配線３が形成された配線基板４と、配線３と電気的に接続する電極５を備えた発光素子としてのＬＥＤ６とを有する。ここで、ＬＥＤ６は封止ガラス７によって被覆されており、さらに、封止ガラス７は樹脂８によって被覆されている。封止ガラス７および樹脂８としては、上述したガラスおよび樹脂が用いられる。
【００３５】
ＬＥＤ６は、電極５が設けられた面１３が封止ガラス７から露出しているとともに、この面が配線基板４に対向するようにして配置されている。封止ガラス７の配線基板４に対向する面には平坦部９があり、配線３に接続するバンプ１０が平坦部９に設けられている。そして、バンプ１０から延設する引き出し配線１１が電極５に接続している。ここで、引き出し配線１１は、ＬＥＤ６と封止ガラス７の境界部に設けられた絶縁部材１２の上に形成されている。
【００３６】
本実施の形態によれば、発光装置１は、ＬＥＤ６の発光光を、電極５が設けられた面１３を除いた全ての方向から取り出すことができる。したがって、ＬＥＤから放出される光の取り出し効率の損失を一層少なくすることができる。また、ＬＥＤ６の電極５と配線基板４の配線３とは導電体によって接続されているので、物理的な接触によって導通する場合と異なり、大電流を印加することができないといった問題を解消することができる。
【００３７】
発光装置１は、ＬＥＤ６を封止ガラス７で被覆した後に配線基板４に実装し、その後、封止ガラス７を樹脂８で被覆することによって製造される。この方法によれば、配線基板４がガラスの軟化点以上の高温の熱に曝されることはない。したがって、配線基板４に使用される基板２は、セラミクス基板などの耐熱性基板である必要はなく、実装工程で加えられる熱に耐え得る程度のものであればよい。具体的には、ガラスエポキシ基板、表面に絶縁膜が設けられたメタルベース基板などの汎用性のある基板を用いることができる。
【００３８】
発光装置１は、具体的には、次のようにして製造される。
【００３９】
まず、ＬＥＤ６を封止ガラス７で被覆する（第１の工程）。次いで、ＬＥＤ６と封止ガラス７の境界部に絶縁部材１２を設けた後に、封止ガラス７で被覆されたＬＥＤ６を配線基板４に実装する（第２の工程）。その後、封止ガラス７を樹脂８で被覆する（第３の工程）。
【００４０】
第１の工程は、より詳しくは、表面形状が球面である部分と平坦である部分とを含むガラス部材（図示せず）を形成する工程と、基板（図示せず）の上に載置したＬＥＤ６の上にガラス部材を載せる工程と、加熱によりガラス部材を溶融することによってＬＥＤ６を封止ガラス７で被覆する工程とによって構成される。
【００４１】
第１の工程において、ガラス部材を形成する工程は、離型性を有する平板の上にガラス材料を載置した後に、加熱によりガラス材料を溶融することによって行われる。ここで、離型性を有する平板は、表面に離型材層が設けられた平板であってもよいし、離型性を有する材料からなる平板であってもよい。但し、平板は、後工程においてこの上でガラスを溶融するので、耐熱性の基板を用いる。
【００４２】
ガラス部材を形成する工程において、ガラス部材の「平坦である部分」は、ガラス部材と平板とが接触している部分に形成される。したがって、平坦である部分の形状は、平板の表面形状に概ねしたがうものとなる。尚、この平坦である部分は、図２の平坦部９に対応する。
【００４３】
また、第１の工程において、基板の上に載置したＬＥＤ６の上にガラス部材を載せる工程と、ＬＥＤ６を封止ガラス７で被覆する工程は、具体的には次のようにして行われる。
【００４４】
まず、上記の離型性を有する平板と同様の平板の上に、コレットなどを用いて、電極５が設けられた面１３が下になるようにしてＬＥＤ６を載置する。次いで、ＬＥＤ６の上にガラス部材を載せる。このとき、ガラス部材の中心を通り平板に垂直な直線と平板との交点付近にＬＥＤ６が配置されるようにする。これにより、ＬＥＤ６が平坦部９の略中央に配置されるので、発光部の中心が、封止ガラス７の球面部分の中心と交わるようにすることができる。その後、ガラス部材を溶融した後に冷却することによって、封止ガラス７でＬＥＤ６を被覆する。
【００４５】
本実施の形態におけるＬＥＤ６としては、ガラス部材を溶融する際の熱処理により劣化しないものが用いられる。一般に、バンドギャップの大きいものほど耐熱性が高くなるので、発光光が青色であるＬＥＤが好ましく用いられる。例えば、発光光の主ピーク波長が５００ｎｍ以下であるＬＥＤ、より詳しくは、ＧａＮおよびＩｎＧａＮなどの窒化物半導体、または、ＺｎＯおよびＺｎＳなどのＩＩ−ＶＩ族化合物半導体などを用いたＬＥＤを用いることができる。
【００４６】
また、電極５を形成する材料としては、例えば、金（Ａｕ）、白金（Ｐｔ）、銀（Ａｇ）またはアルミニウム（Ａｌ）などを用いることができる。この内、融点が高くて酸化等を受け難い点から、金が好ましく用いられる。ＬＥＤ６を封止ガラス７で封止する際には、大気中において高温下で熱処理されるため、熱で電極５が変形したり、酸化したりするのを回避する必要があるからである。
【００４７】
封止ガラス７は、上述した屈折率特性を有する他に、溶融法によって製造されたガラス（以下、溶融ガラスと称す。）であることが好ましい。例えば、ゾルゲル法によって製造されたガラスでは、ガラス中に細孔が残存しやすく、この細孔に水分が浸入するとＬＥＤの動作に支障を来たすおそれがある。一方、溶融ガラスであれば、このような細孔の問題を解消することができる。
【００４８】
また、封止ガラス７は、軟化点が５００℃以下であって、且つ、温度５０℃〜３００℃における平均線膨張係数が６５×１０−７／℃〜９５×１０−７／℃であるガラス材料を用いて形成されることが好ましい。このようなものであれば、一般的な配線基板との熱膨張係数差を小さくすることができるので、封止ガラス７にクラックが発生するなどの不良を低減することが可能となる。
【００４９】
上述したＴｅＯ２（４５．０ｍｏｌ％）、ＴｉＯ２（１．０ｍｏｌ％）、ＧｅＯ２（５．０ｍｏｌ％）、Ｂ２Ｏ３（１８．０ｍｏｌ％）、Ｇａ２Ｏ３（６．０ｍｏｌ％）、Ｂｉ２Ｏ３（３．０ｍｏｌ％）、ＺｎＯ（１５ｍｏｌ％）、Ｙ２Ｏ３（０．５ｍｏｌ％）、Ｌａ２Ｏ３（０．５ｍｏｌ％）、Ｇｄ２Ｏ３（３．０ｍｏｌ％）およびＴａ２Ｏ５（３．０ｍｏｌ％）からなるガラスは、比較的低温で軟化し（例えば、軟化点４５０℃程度）、熱膨張係数は８６×１０−７／℃程度である。したがって、ＬＥＤで一般に使用されるサファイア基板の熱膨張係数（Ｃ軸に平行で６８×１０−７／℃、Ｃ軸に垂直で５２×１０−７／℃）に近い。
【００５０】
ガラス材料は、環境問題の点から鉛を実質的に含まない、すなわち、無鉛ガラスであることが好ましい。さらに、発光装置１の電気的特性が低下するのを防ぐ点から、アルカリを実質的に含まないことが好ましい。
【００５１】
上述したように、本実施の形態においては、ＬＥＤ６を封止ガラス７で被覆した後に、配線基板４に実装する。したがって、配線基板４に用いられる基板２は、セラミクス基板などの耐熱性基板である必要はなく、実装工程で加えられる熱に耐え得る程度のものであればよい。また、配線基板４には、他の電子部品が搭載されていてもよい。そして、配線基板４に設けられる配線３には、金（Ａｕ）、白金（Ｐｔ）、銀（Ａｇ）またはアルミニウム（Ａｌ）などを用いることができる。
【００５２】
ところで、ＬＥＤ６を配線基板４に実装する際には、電極５から配線３までの距離が一定であることが好ましい。そのためには、ＬＥＤ６の電極５が形成されている面と、封止ガラス７の平坦部９とが同一面上にあることが必要となる。しかしながら、ＬＥＤ６を封止ガラス７で被覆する際に、ＬＥＤ６が封止ガラス７中にめり込むことによって、図２に示すように、電極５が設けられた面１３と平坦部９とが同一面上にないことがしばしば起こる。また、ＬＥＤ６のめり込みの程度も一定でないので、電極５から配線３までの距離は場合に応じて個々に変動する。このため、電極５の上にバンプを形成し、このバンプを介して電極５と配線３を電気的に接続するなどの従来法では、接続不良が発生するおそれがある。
【００５３】
そこで、本実施の形態においては、上述した発光装置１の製造工程における第２の工程を次のようにして行う。すなわち、封止ガラス７の平坦部９にバンプ１０を設けてから、バンプ１０とＬＥＤ６の電極５を引き出し配線１１で接続する。このとき、引き出し配線１１は、絶縁部材１２の上に設けるようにする。その後、バンプ１０と配線基板４の配線３を接続する。
【００５４】
この方法によれば、ＬＥＤ６のめり込みの程度に関係なく、電極５と配線３を電気的に接続することが可能となる。尚、図２において、配線３の一方（例えば、図の右側の配線）が正極であり、他方（例えば、図の左側の配線）が負極であるとすると、バンプ１０は、ＬＥＤ６を挟んで正極および負極のそれぞれに接続している。
【００５５】
本実施の形態において、絶縁部材１２は、電極５が設けられた面１３の段差を被覆するために設けられる。これにより、引き出し配線１１が断線するなどの不良の発生を防止できる。また、絶縁部材１２を設けることによって、ＬＥＤ６と封止ガラス７との間に隙間がある場合であっても、ＬＥＤ６の端面や、チップ内での半導体層露出部分を絶縁部材１２で保護することができるので、ＬＥＤ６と引き出し配線１１の間で短絡が発生するのを防ぐこともできる。但し、本実施の形態において、絶縁部材１２は必須ではない。
【００５６】
絶縁部材１２としては、紫外線硬化型または熱硬化型の樹脂（例えば、アクリル樹脂またはエポキシ樹脂など。）を用いることができるが、硬化速度が速いことや、周辺部材への影響が小さいことから紫外線硬化型の樹脂を用いることが好ましい。また、絶縁部材１２の上には、引き出し配線１１が設けられることから、配線形成時の加熱温度で溶融したりしないものを使用する。
【００５７】
封止ガラス７で被覆されたＬＥＤ６を配線基板４に実装した後は、封止ガラス７を樹脂８で被覆する。
【００５８】
樹脂８は、上述した屈折率特性を有する他に、吸湿性が低くて且つ機械的強度をある程度以上有するものであることが好ましい。これにより、封止ガラス７と配線基板４の隙間を通じて、外部からＬＥＤ６に水分が浸入するのを防ぐことができる。また、樹脂８によって封止ガラス７が支えられるので、封止ガラス７をより安定的に保持することができる。さらに、樹脂８が封止ガラス７の保護膜としても機能するので、例えば、封止ガラス７が破損したりするのをある程度防止することもできる。
【００５９】
樹脂８は、紫外線硬化型および熱硬化型のいずれの樹脂であってもよい。硬化速度が速いことや、周辺部材への影響が小さいことなどの点からは、紫外線硬化型の樹脂、特に、紫外線硬化型のシリコーン樹脂が好ましく用いられる。尚、紫外線硬化型の樹脂の場合、光による官能基の劣化などが懸念される。しかし、本実施の形態では、樹脂８とＬＥＤ６の間に封止ガラス７が介在しているので、光による樹脂８の劣化が封止ガラス７によって抑制されることが期待できる。
【００６０】
以上述べたように、本実施の形態によれば、ＬＥＤをガラスで被覆し、さらにこのガラスを樹脂で被覆するので、ＬＥＤから放出される光の取り出し効率を高くすることができる。特に、主成分がＴｅＯ２−Ｂ２Ｏ３−ＺｎＯである封止ガラスを用いることによって、封止ガラスと実装基板との熱膨張係数差を小さくすることもできるので、封止ガラスにクラックが発生するなどの不良を低減することが可能となる。
【００６１】
また、本実施の形態によれば、ＬＥＤをガラスで封止した後に配線基板に実装するので、ガラス封止時の熱による周辺部材への影響を最小限にすることができる。したがって、配線基板の選択範囲を従来より広げることができるので、例えば、ガラスエポキシ基板などの汎用性のある基板を用いることにより、製品のコストダウンを図ることが可能となる。
【００６２】
尚、本発明は上記実施の形態に限定されるものではなく、本発明の趣旨を逸脱しない範囲内において、種々変形して実施することができる。
【００６３】
例えば、本発明の発光装置は、発光素子をＬＥＤに代えて半導体レーザとした場合にも適用できる。半導体レーザとしては、ＬＥＤと同様に、封止ガラスで封止する際の熱処理で劣化しないものが用いられる。すなわち、発光光の主ピーク波長が５００ｎｍ以下である半導体レーザ、より詳しくは、ＧａＮおよびＩｎＧａＮなどの窒化物半導体、または、ＺｎＯおよびＺｎＳなどのＩＩ−ＶＩ族化合物半導体などを用いた半導体レーザなどを用いることができる。
【００６４】
以下、本発明の実施例について述べる。
【００６５】
＜封止ガラスの形成＞
基板として、６インチのシリコンウェハ（大阪チタニウム株式会社製）を用いた。そして、表面が完全に被覆する程度に離型材をスプレー塗布することによって、シリコンウェハの上に離型材層を形成した。離型材としては、窒化ホウ素の粉末（化研興業株式会社製  ボロンスプレー）を用いた。
【００６６】
封止ガラスとしては、ＴｅＯ２（４５．０ｍｏｌ％）、ＴｉＯ２（１．０ｍｏｌ％）、ＧｅＯ２（５．０ｍｏｌ％）、Ｂ２Ｏ３（１８．０ｍｏｌ％）、Ｇａ２Ｏ３（６．０ｍｏｌ％）、Ｂｉ２Ｏ３（３．０ｍｏｌ％）、ＺｎＯ（１５ｍｏｌ％）、Ｙ２Ｏ３（０．５ｍｏｌ％）、Ｌａ２Ｏ３（０．５ｍｏｌ％）、Ｇｄ２Ｏ３（３．０ｍｏｌ％）およびＴａ２Ｏ５（３．０ｍｏｌ％）からなるものを用いた。
【００６７】
離型材層の上に上記封止ガラスのカレット３０ｍｇを載せ、次いで、大和科学株式会社製の電気炉（製品名ＦＰ４１）で加熱処理した。具体的には、２５℃から５℃／分の速度で昇温した後、６１０℃で１５分間保持した。その後、５℃／分の速度で２５℃まで降温した。これにより、全体が略球状で、離型材層と接している部分に平坦部を有する封止ガラスを形成した。球の基板の平行方向の長さは２．０ｍｍ、垂直方向の長さは１．９ｍｍであった。また、平坦部は、直径が０．８ｍｍの円形であった。
【００６８】
＜封止ガラスによるＬＥＤの被覆＞
ＬＥＤとしては、豊田合成株式会社製のＥ１Ｃ６０−０Ｂ０１１−０３（商品名）を用いた。上記の離型材層が設けられたシリコンウェハの上に、端子部が基板面を向くようにしてＬＥＤを載置した。次いで、中心にＬＥＤが位置するようにして、封止ガラスをＬＥＤの上に載せた後、電気炉に入れ、封止ガラスの形成と同様の条件で加熱および冷却を行った。これにより、電極面を露出した状態で封止ガラスに被覆されたＬＥＤを得た。
【００６９】
＜ＬＥＤの実装＞
まず、ＬＥＤの電極面と封止ガラスの境界部付近に、紫外線硬化型の樹脂（日本ロックタイト株式会社製  ＬＸ０３１４（商品名））を設けた。
【００７０】
次に、封止ガラスの平坦部に、導電性ペースト（エポテック株式会社製  ４１１０（商品名））を用いてバンプを形成した。バンプの直径は１００μｍ〜２００μｍ程度、高さは２００μｍ〜３００μｍ程度であった。
【００７１】
次いで、バンプを同じ導電性ペーストを用いて、ＬＥＤの電極からバンプまでの間を引き出し配線で接続した。
【００７２】
その後、厚さ０．７ｍｍのソーダライムガラス上にＩＴＯ配線（配線幅２ｍｍ、配線間隔１００μｍ）が形成されたものを配線基板として用い、ＩＴＯ配線と上記バンプとを接続した。バンプおよび引き出し配線の硬化条件は、１５０℃で６０分であった。
【００７３】
＜樹脂による封止ガラスの被覆＞
信越化学株式会社製のシリコーン樹脂（商品名：ＬＰＳ３４００，屈折率１．４１）を用いて、封止ガラスを被覆した。具体的には、ＬＥＤを実装した後の封止ガラスの上に硬化前の樹脂組成物をポッティングし、１００℃で６０分間加熱した後、さらに１５０℃で６０分間加熱して硬化させた。
【００７４】
＜発光装置の特性評価＞
得られた発光装置に電圧を印加したところ、青色の発光光を確認できた。
【００７５】
図３は、この発光装置について、電流と正面輝度との関係を測定した結果である。尚、測定は、トプコン株式会社製のＢＭ７を用い、取り込み角度を２度として行った。また、発光装置の寸法は、図２で、ｘ＝３．６５ｍｍ，ｙ＝０．１ｍｍ，ｚ＝３．６ｍｍであった。但し、ｘは、封止ガラスの水平方向の主軸に沿った径であり、ｙは、封止ガラスの鉛直方向の主軸に沿った樹脂の厚さであり、ｚは、この鉛直方向の主軸に沿った封止ガラスの高さである。
【００７６】
また、比較のために、樹脂で封止する前の状態（すなわち、封止ガラスで封止されたＬＥＤを配線基板に実装した状態）についても同様の測定を行った。
【００７７】
図３から分かるように、本実施の形態によれば、比較例に対して、正面輝度を１４％程度向上させることができる。また、本実施の形態によれば、全光束も同様に増加していると考えられる。
【図面の簡単な説明】
【００７８】
【図１】第１の層と第２の層の層の屈折率と、ＬＥＤから放出される光の透過率との関係を示す図である。
【図２】本実施の形態における発光装置の断面図である。
【図３】実施例の発光装置について、電流と正面輝度との関係を示す図である。
【符号の説明】
【００７９】
１  発光装置
２  基板
３  配線
４  配線基板
５  電極
６  ＬＥＤ
７  封止ガラス
８  樹脂
９  平坦部
１０  バンプ
１１  引き出し配線
１２  絶縁部材
【図１】
2007109930.tif 000003
【図２】
2007109930.tif 000004
【図３】
2007109930.tif 000005